(57)【要約】【課題】マトリックスフリーなイオン化法を更に高性能化することができると共に、ノイズや検出感度低下の原因になるおそれがあるイオン化剤を必要とせずに、レーザー脱離イオン化質量分析を行うことができる質量分析用基板、及びその製造方法を提供する。【解決手段】プロトン及び／又はカチオンを供給可能な有機物が付着した金属酸化物を、基材上に備える質量分析用基板であり、また、プロトン及び／又はカチオンを供給可能な有機物で金属酸化物を分散させた金属酸化物分散液を、基材上に塗布して乾燥させる質量分析用基板の製造方法である。【選択図】図１
2011033620.tif 000002
【特許請求の範囲】
【請求項１】
レーザー脱離イオン化質量分析において分析対象の試料を付着させて使用する質量分析用基板であって、プロトン及び／又はカチオンを供給可能な有機物が付着した金属酸化物を、基材上に備えることを特徴とする質量分析用基板。
【請求項２】
少なくとも２個のカルボキシ基と少なくとも１個のヒドロキシ基とを有し、かつ、一部のカルボキシ基の水素がアルカリ金属で置換された有機酸塩が、金属酸化物に付着してプロトン及び／又はカチオンを供給可能にする請求項１に記載の質量分析用基板。
【請求項３】
クエン酸二水素一ナトリウム、クエン酸一水素二ナトリウム、酒石酸一水素一ナトリウム、及び、コハク酸一水素一ナトリウムからなる群から選ばれた１種又は２種以上の有機酸塩が金属酸化物に付着している請求項２に記載の質量分析用基板。
【請求項４】
少なくとも２個のカルボキシ基と少なくとも１個のヒドロキシ基とを有し、かつ、カルボキシ基の水素がすべてアルカリ金属に置換された有機酸塩が、金属酸化物に付着してプロトン及び／又はカチオンを供給可能にする請求項１に記載の質量分析用基板。
【請求項５】
クエン酸三ナトリウム、酒石酸二ナトリウム、及び、コハク酸二ナトリウムからなる群から選ばれた１種又は２種以上の有機酸塩が金属酸化物に付着している請求項４に記載の質量分析用基板。
【請求項６】
少なくとも２個のカルボキシ基と少なくとも１個のヒドロキシ基とを有し、かつ、カルボキシ基及びヒドロキシ基の水素はいずれも置換されていない有機酸が、金属酸化物に付着してプロトン及び／又はカチオンを供給可能にする請求項１に記載の質量分析用基板。
【請求項７】
クエン酸、酒石酸、及び、リンゴ酸からなる群から選ばれた１種又は２種以上の有機酸が金属酸化物に付着している請求項６に記載の質量分析用基板。
【請求項８】
少なくとも２個のカルボキシ基を有して、カルボキシ基の水素はいずれも置換されておらず、かつ、ヒドロキシ基を有さない有機酸が、金属酸化物に付着してプロトン及び／又はカチオンを供給可能にする請求項１の質量分析用基板。
【請求項９】
コハク酸、シュウ酸、ケイ皮酸、ジグリコール酸、及び、セバシン酸からなる群から選ばれた１種又は２種以上の有機酸が金属酸化物に付着している請求項８の質量分析用基板。
【請求項１０】
金属酸化物がＦｅ2Ｏ3粉末からなる請求項１〜９のいずれかに記載の質量分析用基板。
【請求項１１】
レーザー脱離イオン化質量分析において分析対象の試料を付着させて使用する質量分析用基板の製造方法であって、プロトン及び／又はカチオンを供給可能な有機物と金属酸化物とを分散させた金属酸化物分散液を、基材上に塗布して、乾燥させることを特徴とする質量分析用基板の製造方法。
【請求項１２】
分散液における金属酸化物の粒子径が、１ｎｍ〜３０００ｎｍである請求項１１に記載の質量分析用基板の製造方法。
【請求項１３】
分析対象の試料であるアンジオテンシンＩ、アンジオテンシンII、ポリビニルアルコール、ポリアクリル酸、ポリメチルメタクリレート、ポリエチレングリコール、ペラパミル塩酸塩、テストステロン、糖類、又は、インスリン（ヒト）を所定の溶媒に溶解させた試料溶液を、請求項１〜１０のいずれかに記載の質量分析用基板に滴下し、レーザーを照射してイオン化して分析することを特徴とする質量分析法。
【発明の詳細な説明】
【技術分野】
【０００１】
この発明は、レーザー脱離イオン化質量分析(LDI-MS)法において分析対象の試料を支持するための質量分析用基板、及びその製造方法、並びにこの質量分析用基板を用いた質量分析法に関する。
【背景技術】
【０００２】
質量分析（MS）は、測定（分析）対象の試料分子（タンパク質、ペプチド、多糖類といった生体関連の天然高分子化合物や合成高分子化合物）をイオン化して質量別に分離し、分子量の測定、および解離生成物（フラグメントイオン）による構造解析を可能とする分析法である。この方法では、試料分子をイオン化し、質量（m）とそのイオンの価数（z）の商（m/z）の差により分離・検出が行われる。質量分析は検出感度や選択性が高く、生体関連物質、環境規制物質、そして薬物の分析など、多くの分野で利用されている。ここで、イオン化とは、試料分子から電子を奪いイオンの状態にする、或いはプロトンやアルカリ金属イオンが試料に付加してイオンの状態にすることであり、その方法の一つとして測定対象物質へレーザーを照射しイオン化するレーザー脱離イオン化（Laser Desorption/Ionization,LDI）法が挙げられる。ＬＤＩ法によりイオン化されたイオンは、飛行時間型（Time-of-Flight,TOF）等の質量分離部を通ることによってm/zの差で分離され、検出器で観測される。また、検出された時の分子イオン濃度によってピークに強度が現れる。得られた質量スペクトルを解析することで測定対象とする試料分子の構造解析が行える（LDI-MS）。
【０００３】
ＬＤＩ−ＭＳは、レーザーを試料分子へ照射し、気化とイオン化を引き起こすが、試料分子の種類によっては著しく分解する傾向があり、効率的なイオン化ができないといった課題がある。この点を解決するため、一般にはレーザー光を吸収する媒体上に試料を塗布するか、試料分子をイオン化補助剤（マトリックス）に混合してレーザーを照射し、ソフトにイオン化（分子の分解を抑えたイオン化）する方法が用いられている。その代表的な方法として、マトリックス支援レーザー脱離イオン化質量分析法(MALDI-MS：Matrix-Assisted Laser Desorption Ionization-Mass Spectrometry)がある（非特許文献１及び２参照）。このＭＡＬＤＩ−ＭＳは、レーザー光のエネルギーを吸収しやすいマトリックスに混合した試料分子を基板上に配置し、レーザーを照射するＭＳ法である。レーザー光を効率よく吸収したマトリックスと試料分子は、ほぼ同時に気化及びイオン化され、イオン化したマトリックスとの電子の授受によって、試料分子はほとんど分解せずにイオン化することができるとされている。
【０００４】
ところが、ＭＡＬＤＩ−ＭＳによる測定に際しては、適当なマトリックスを選定して試料と混合する手間を要し、また、低分子量領域においてマトリックス由来のバックグラウンドノイズが生じるため、得られた質量スペクトルの解析が困難になる場合がある。そこで、マトリックスを用いないＬＤＩ法が報告されている（特許文献１〜４及び非特許文献３参照）。これらの方法は、マトリックス由来の複雑なピークを排除することができ、表面支援レーザー脱離イオン化（Surface Assisted Laser Desorption/Ionization：SALDI）法と呼ばれている。
【０００５】
具体的には、上記特許文献１及び非特許文献３の方法では、多孔性の表面を有するシリコン基板の表面に電気化学的エッジング処理を施すことで、サブミクロンオーダーの多孔質層を備えたポーラスシリコンプレートを得て、この基板上に、試料を配置してレーザー光を照射することで試料をソフトにイオン化する。通常、この方法は、DIOS（Desorption/Ionization On (porous) Silicon：DIOS）法と呼ばれる。ところが、ＤＩＯＳ法で使用されるシリコン基板は、表面が酸化されることで経時による検出感度の低下が起こるため、使用できる時間に制限があるといった課題がある。
【０００６】
また、上記特許文献２の方法は、ワイヤ状の金属からなるワイヤ状金属層、樹枝状の金属からなる樹枝状金属層、又は花弁状の金属酸化物からなる花弁状金属酸化物層を有した基板を用いる方法であり、試料を付着させてレーザー光を照射することで、試料をソフトにイオン化することができる。ところが、この方法は、上記のような質量分析用基板の作成に多数の工程を必要とするため、分析用基板が高価になる。
【０００７】
更に、上記特許文献３の方法は、ＴｉＯ2、ＺｎＯ、ＳｎＯ2、ＺｒＯ2等の金属酸化物からなる膜又はこれら金属酸化物微粒子を備えた基板を用いるものであり、特にＴｉＯ2は化学的に安定であり、製造上容易であることから、ゾル−ゲル法によって得られたＴｉＯ2膜を有した基板を用いた質量分析結果が報告されている。ところが、ＴｉＯ2は光触媒作用を有することから試料が分解してしまうおそれがある。更にまた、上記特許文献４の方法は、ナノサイズの金属又は金属酸化物粒子を備えた基板を用いるものであり、試料分子を吸着し、レーザーを照射することで試料をソフトにイオン化することができる。この方法では、分子量が１０００以下のマトリックスから生ずる妨害ピークを著しく低減させられるため、低分子量の試料分子の測定が可能になるとする。
【０００８】
これらに加えて、ＭＡＬＤＩ−ＭＳ法とＤＩＯＳ法を組み合わせた方法も報告されている（非特許文献４）。この方法によると、プロトン化剤及びカチオン化剤としてマトリックスおよびその塩を添加することで、ポリメチルメタクリレート（PMMA）やポリエチレングリコール（PEG）を検出することを可能にする。
【先行技術文献】
【特許文献】
【０００９】
【特許文献１】米国特許第６２８８３９０号公報
【特許文献２】特開２００８−１０７２０９号公報
【特許文献３】米国特許第７１２２７９２号公報
【特許文献４】特開２００８−２０４６５４号公報
【非特許文献】
【００１０】
【非特許文献１】Karas, M.;Hillenkamp, F. Anal. Chem. 1988, 60, 2299.
【非特許文献２】Tanaka, K.;Eaki, H.;Ido, Y.:Akita, S.;Yoshida, Y.;Yoshida, T. Rapid Commun. Mass Spectrom. 1988, 2, 151.
【非特許文献３】Wei, J.;Buriak, J.;Siuzdak, G. Nature 1999, 401, 243.
【非特許文献４】R. Arakawa, N. Miyake, S. Okuno, H. Yamaoka, Rapid Commun. Mass Spectrom. 2006, 20, 2063.
【発明の概要】
【発明が解決しようとする課題】
【００１１】
近年、生体試料や高分子試料の定性・定量分析における質量分析の適用は益々拡大しており、上述したような状況のもと、マトリックスフリーなイオン化法を更に高性能化する必要があり、特に、イオン化効率の向上が強く求められている。しかしながら、上記で述べたようなマトリックスを用いない特許文献１〜４及び非特許文献１〜３の方法や、ＭＡＬＤＩ−ＭＳ法とＤＩＯＳ法を組み合わせた非特許文献４の方法では、試料のイオン化を促進させるために、別途有機酸や金属塩といったイオン化剤を付与する必要がある。そのため、測定のたびに、イオン化剤を試料に添加する必要があり、作業が煩雑になるほか、イオン化剤自体がノイズの原因となることや、その添加量によっては測定感度が変化するといった問題が生じるおそれもある。
【００１２】
そこで、本発明者等は、これらに対応すべく鋭意検討した結果、プロトンや金属イオンを供給することができるような所定の有機物を、予め金属酸化物と一体にしておくことで、分析の際に別途イオン化剤を供給する手間を省くことができるようになると共に、驚くべきことには、ノイズの発生や検出感度の低下等の問題をも解消することができて、従来の方法では分析が困難であった試料においても高い分解能で精度良く分析できるようになることを見出し、本発明を完成した。
【００１３】
したがって、本発明の目的は、マトリックスフリーなイオン化法を更に高性能化することができると共に、ノイズや検出感度低下の原因になるおそれがあるイオン化剤を必要とせずに、レーザー脱離イオン化質量分析を行うことができる質量分析用基板を提供することにある。
【００１４】
また、本発明の別の目的は、上記のような質量分析用基板の製造方法を提供することにある。更に本発明の別の目的は、分析の際にイオン化剤を別途添加する工程を省くことができて、高精度かつ高感度に質量分析を行うことができる分析法を提供することにある。
【課題を解決するための手段】
【００１５】
すなわち、本発明は、レーザー脱離イオン化質量分析において分析対象の試料を付着させて使用する質量分析用基板であって、プロトン及び／又はカチオンを供給可能な有機物が付着した金属酸化物を、基材上に備えることを特徴とする質量分析用基板である。
【００１６】
また、本発明は、レーザー脱離イオン化質量分析において分析対象の試料を付着させて使用する質量分析用基板の製造方法であって、プロトン及び／又はカチオンを供給可能な有機物と金属酸化物とを分散させた金属酸化物分散液を、基材上に塗布して、乾燥させることを特徴とする質量分析用基板の製造方法である。
【００１７】
更に、本発明は、分析対象の試料を所定の溶媒に溶解させた試料溶液を、上記の質量分析用基板に滴下し、レーザーを照射してイオン化して分析することを特徴とする質量分析法である。
【００１８】
本発明の質量分析用基板は、分析対象の試料にプロトンやカチオン或いはこれら両方の供給が可能な有機物が付着した金属酸化物を、基材上に備えてなるものであり、レーザー照射によって有機物及び金属酸化物からそれぞれプロトンやカチオンが供給されることで、分析対象の試料のイオン化が促進される。
【００１９】
レーザー照射によってプロトンやカチオンを供給可能な有機物として、好適には以下のようなものを挙げることができず。すなわち、（１）少なくとも２個のカルボキシ基と少なくとも１個のヒドロキシ基とを有して、一部のカルボキシ基の水素がアルカリ金属で置換された有機酸塩、（２）少なくとも２個のカルボキシ基と少なくとも１個のヒドロキシ基とを有して、カルボキシ基の水素がすべてアルカリ金属に置換された有機酸塩、（３）少なくとも２個のカルボキシ基と少なくとも１個のヒドロキシ基とを有して、カルボキシ基及びヒドロキシ基の水素はいずれも置換されていない有機酸、及び（４）少なくとも２個のカルボキシ基を有して、カルボキシ基の水素はいずれも置換されておらず、かつ、ヒドロキシ基を有さない有機酸、である。
【００２０】
このうち、（１）の有機酸塩としては、クエン酸二水素一ナトリウム〔NaOOCCH2C(OH)(COOH)CH2COOH〕、クエン酸一水素二ナトリウム〔NaOOCCH2C(OH)(COONa)CH2COOH〕、酒石酸一水素一ナトリウム〔NaOOCCH(OH)CH(OH)COOH〕、コハク酸一水素一ナトリウム〔NaOOC(CH2)2COOH〕等を例示することができる。このうち、より高い分解能で精度良く分析できる観点から、好ましくはクエン酸二水素一ナトリウム、又はクエン酸一水素二ナトリウムが良い。
【００２１】
（２）の有機酸塩としては、クエン酸三ナトリウム〔NaOOCCH2C(OH)(COONa)CH2COONa〕、酒石酸二ナトリウム〔NaOOCCH(OH)CH(OH)COONa〕、コハク酸二ナトリウム〔NaOOC(CH2)2COONa〕等を例示することができる。このうち、より高い分解能で精度よく分析できる観点から、好ましくはクエン酸三ナトリウムが良い。
【００２２】
（３）の有機酸としては、クエン酸〔HOOCCH2C(OH)(COOH)CH2COOH〕、酒石酸〔HOOCCH(OH)CH(OH)COOH〕、リンゴ酸〔HOOCCH2CH(OH)COOH〕等を例示することができる。このうち、より高い分解能で精度よく分析できる観点から、好ましくはクエン酸が良い。
【００２３】
（４）の有機酸としては、コハク酸〔HOOC(CH2)2COOH〕、シュウ酸〔(COOH)2〕、ケイ皮酸〔HOOCCH=CHC6H4OH〕、ジグリコール酸〔HOOCCH2OCH2COOH〕、セバシン酸〔HOOC(CH2)8COOH〕等を例示することができる。このうち、より高い分解能で精度良く分析できる観点から、好ましくはコハク酸が良い。
【００２４】
これらの有機酸塩や有機酸は、（１）〜（４）のそれぞれ同種において２以上を混合して用いてもよく、（１）〜（４）の異なる種類のものを２以上混合して用いるようにしてもよい。
【００２５】
本発明の質量分析用基板を用いた質量分析では、金属酸化物と、それに付着した有機酸又は有機酸塩とから、プロトン（［Ｈ+］）やカチオン（例えば［Ｎａ+］）といったイオンが供給されるため、これまで、試料のイオン化を促進させるために分析の際に試料に添加されていたクエン酸やクエン酸ナトリウムといったイオン化剤を用いることなく、これらを効率良くイオン化することができる。なお、これまでに使用されているイオン化剤と、本発明で金属酸化物に付着させる有機酸又は有機酸塩とが同じ化合物からなる場合も含まれるが、従来のイオン化剤は測定の際にノイズとして検出されるのに対して、本発明では金属酸化物に予め付着させておくことで、イオン化剤の役割をする有機物自身のイオン化が試料よりも起こりにくく、したがって、バックグラウンドノイズとしても検出されにくくなる。
【００２６】
上記のような有機酸や有機酸塩を金属酸化物に付着させる手段については特に制限されないが、好適には、予めこれらの有機物と金属酸化物とを分散させて微粒化した金属酸化物分散液を得るようにするのが良く、この金属酸化物分散液を基材上に塗布し、乾燥させて、質量分析用基板を得るようにするのが良い。以下、金属酸化物分散液を用いて質量分析用基板を得る方法の例について説明するが、本発明はこれらに限定されない。
【００２７】
金属酸化物を含んだ分散液を基材に塗布した場合には、所定の有機物が付着した金属酸化物は、少なくとも一部が凝集体として基材に固定化されると考えられる。この際、基材上で有機物が付着した金属酸化物のＢＥＴ値が０．１ｍ2／ｇ以上、好ましくは１〜１０００ｍ2／ｇの比表面積を有するようにするのが良い。固定化された金属酸化物のＢＥＴ値が０．１ｍ2／ｇ以上であれば、金属酸化物の粒子サイズ（凝集体サイズ）が大きくなり過ぎることがなく、分析対象の試料を効率良くイオン化できて、フラグメント化のおそれを排除することができる。ＢＥＴ値が１〜１０００ｍ2／ｇの範囲であればより高い分解能で分析を行うことができる点で有利である。金属酸化物の比表面積と質量分析時における検出感度との関係については、未だ十分に解明されていないが、本発明では、上記範囲のＢＥＴ値を有することで、分析対象の試料である測定分子同士がある程度の距離を保つことができて、効率良く脱離及びイオン化されるものと推測される。
【００２８】
また、金属酸化物分散液とする金属酸化物については、１ｎｍ〜３０００ｎｍの粒子径を有するものが良く、好ましくは１０ｎｍ〜１０００ｎｍの粒子径を有するものが良い。粒子径が１ｎｍ以上であると、分散液における粒子間相互作用の影響が少なく、分散液の分散安定性の面で有利である。金属酸化物の粒子径が１ｎｍ〜３０００ｎｍであれば、分析対象の試料を効率良くイオン化することができ、フラグメント化が起こるおそれも排除できる。
【００２９】
金属酸化物の形状については、例えば球状、針状、多角面体、無定形、階層状、リーフ状、スノーフレイク状等のような様々な形状を有するものであってよいが、好ましくは球状、針状又は無定形であるものが良い。金属酸化物分散液を基材に塗布し、乾燥させた際、分散していた金属酸化物が凝集体を形成し易いように、球状のものを用いることで、試料の検出感度の一層の向上が期待され、また、部分的に針状形状を形成するようにしても良い。
【００３０】
有機酸や有機酸塩を付着させる金属酸化物については、レーザー脱離イオン化質量分析において効率良く分析対象の試料を脱離及びイオン化できる観点から、酸化鉄であるのが良く、好ましくはＦｅ2Ｏ3（三酸化二鉄）、より好ましくはα-Ｆｅ2Ｏ3であるのが良い。例えば、酸化鉄としてＦｅ2Ｏ3を用いる場合は、単独で使用してもよく、別の酸化鉄と組み合わせて使用してもよい。或いは酸化鉄をＣｏやＣｕ等の他の金属酸化物と組み合わせて用いるようにしてもよい。
【００３１】
金属酸化物分散液を得る際には、例えば、溶剤中に分散剤として上記有機酸や有機酸塩のような有機物を溶解しておき、金属酸化物を加えて分散させるようにする。無論、これらの有機物、金属酸化物、及び必要な溶剤の３成分を同時に混合し、分散させるように調製してもよい。これらの分散操作は、常法によればよく、例えば、通常の攪拌操作のほか、ペイントシェーカー、ボールミル、サンドミル、セントリミル、三本ロール等を用いて行うことができる。好ましくは、溶剤中に金属酸化物と共にガラスビーズ、ジルコンビーズ、ジルコニアビーズ、スチールボール等の分散ビーズを入れて練合するのが良い。
【００３２】
分散液を得る際に添加する金属酸化物と有機物との添加量比については、金属酸化物１molに対して、有機酸及び／又は有機酸塩の合計が０．００３〜０．３molとなるようにするのが良く、好ましくは、金属酸化物１molに対して、有機酸及び／又は有機酸塩の合計が０．０３〜０．２molとなるようにするのが良い。この添加量比となるように調整した条件で、金属酸化物を分散することで、金属酸化物が１ｎｍ〜３０００ｎｍの粒子径に分散した分散液を好適に得ることができる（レーザー回折型粒度測定器(Honeywell製、Microtrac UPA)により粒度を測定）。
【００３３】
金属酸化物を含んだ分散液を得る際に使用する溶剤については、揮発性溶媒であり、尚且つ、分散剤である有機酸や有機酸塩を充分に溶解して金属酸化物に吸着させながら、金属酸化物を安定に分散させることができるものであれば特に制限はないが、例えば水のほか、メタノール、エタノール、プロパノール、２−プロパノール、ブタノールなどのアルコール類、アセトン、２−ブタノン、アセチルアセトンなどのケトン類、酢酸エチルなどのエステル類、ジエチルエーテル、テトラヒドロフラン（THF）などのエーテル類、ヘキサン、石油エーテルなどの脂肪族系炭化水素類、クロロホルム、塩化メチレン、クロロベンゼンなどの脂肪族系及び芳香族系ハロゲン化炭化水素類、ベンゼン、トルエンなどの芳香族系炭化水素類等を挙げることができ、これらを単独又は２種以上を混合して用いることができる。
【００３４】
金属酸化物分散液における溶剤の使用量については、金属酸化物を分散させて最終的に得られる分散液の粘性が、基材に塗布又は印刷する際に適したものとなるように調製するのが良く、好ましくは分散液の粘度が２〜１００００ｃｐｓ（Ｅ型粘度計：20℃）の範囲内に収まるように調製することが適当である。なお、本発明においては、分析対象の試料以外のピークが出現することを防止する観点から、分散液が金属酸化物、分散剤、及び溶剤の３成分のみからなるようにすることが望ましい。しかし、分析対象となる試料の分析に大きな影響を及ぼさない程度に、粒子表面に有機酸や有機酸塩以外の界面活性剤、高分子、シランカップリング剤等を用いるようにしてもよい。
【００３５】
金属酸化物分散液を基材に塗布する手段については特に制限はなく、公知の方法を採用できる。例えば刷毛塗り、ロール塗り、グラビアコーター、ナイフコーター、ロールコーター、コンマコーター、スピンコーター、バーコーター、ディッピング塗布、スプレー塗布等の方法のほか、グラビア印刷、オフセット印刷、スクリーン印刷、シルク印刷、インクジェット印刷等の印刷法を用いることができる。また、基材への塗布（又は印刷）は、分析対象の試料を付着させる部分を選択して行うようにしても良い。分散液を基材に塗布した後は、乾燥させて（必要に応じて加熱して）溶剤を蒸発させ、有機物が付着した金属酸化物を基材上に固定させる。図１は、得られた質量分析用基板の一実施態様を示す模式図であり、有機物が付着した金属酸化物２が基材１の表面に備えられている。この例では、分散液を基材１上の所定の範囲に滴下し（又は塗布し、或いは印刷し）、溶剤を蒸発させて、有機物の付着した金属酸化物２が凝集体として基材１に固定された様子を示す。勿論、分散液を基材１の表面全体に塗布して、全面に有機物が付着した金属酸化物２を形成することもできる。
【００３６】
本発明の質量分析用基板に用いる基材については、質量分析の手法上、導電性を備えるものであれば特に制限はなく、例えば不純物半導体であるシリコン（ｎ型、ｐ型）やＳＵＳ３０４といった金属等からなる基材を挙げることができる。一般に、熱伝導率が小さい材質からなる基材を使用すると、レーザーからのエネルギーが分析用基板に散逸し難いことから、比較的低いレーザーエネルギーで試料を分析することができ、分析対象の試料の破壊を抑えることができる点で好都合である。
【００３７】
本発明の質量分析用基板を用いた質量分析は、公知の方法と同様に行うことができる。例えば、分析対象の試料を揮発性の溶媒に溶解させ、適量を本発明の質量分析用基板に滴下したり、塗布したり、印刷するなどして付着させて、質量分析を行うことができる。ここで、試料を溶解する溶媒としては、先に説明した金属酸化物の分散液を得る際に用いられる溶媒と同様なものを例示することができる。但し、本発明の質量分析用基板であれば、高感度で質量分析を行うことができるため、従来の質量分析に比べて試料濃度を極めて低くすることができる。例えば、ホルモンの一種であるテストステロンの場合、ｆｍｏｌオーダーの濃度で分析することもでき（1fmol＝0.001pmol）、実施例に示すように、試料濃度が１００ｆｍｏｌ以下であってもノイズの影響を受けずに正確な分析が可能である。なお、分析対象の試料は、金属酸化物の分散液と一緒に混合して基材上に滴下するなどして、質量分析用基板を得ると同時に、分析対象の試料を付着させることもできる。
【００３８】
分析対象の試料を付着させた質量分析用基板は、公知の質量分析装置を用いて分析に使用することができる。分析条件については、適宜設定して行うことができるが、例えば、照射するレーザーとしては、３〜１０ｎｓ程度のパルスレーザー光（波長：337nm、520nm、又は1020nm等）を照射することで、レーザー光が有機物や金属酸化物に吸収されて急激な温度上昇が起こり、これらに付着した分析対象の試料（測定分子）がソフトにイオン化される。この際、有機物と金属酸化物とから供給されるプロトンやカチオンにより、イオン化がより促進される。生じたイオンは、例えば飛行時間型、四重極型、イオントラップ型、セクター型、フーリエ変換型、又はこれらの複合型等からなる質量分離部の作用によりm/ｚの差で分離され、検出器で観測される。その結果、各m/zに相当する分子イオンピークから対象とする分子の構造解析や質量の算出が行える。
【００３９】
本発明の質量分析用基板は、種々の高分子を分析するのに用いることができ、例えば、タンパク質、合成高分子等の分析に適している。特に、本発明の質量分析用基板を用いれば、質量分析における検出感度が向上するため、アンジオテンシンＩ、アンジオテンシンII、ポリビニルアルコール、ポリアクリル酸、ポリメチルメタクリレート、ポリエチレングリコール、ペラパミル塩酸塩、テストステロン、パーフルオロオクタニルスルホン酸、インスリン(ヒト)等の分析に好適であり、なかでも、従来検出が不可能であった分子や、検出が困難であったポリビニルアルコールやポリアクリル酸等の高分子化合物についても質量分析が可能になる。
【発明の効果】
【００４０】
本発明の質量分析用基板によれば、効率良く分析対象の試料を脱離、イオン化でき、高い分解能での分析が可能になる。また、分子量分布の大きい高分子化合物などの質量分析が簡便かつ高精度に行えると共に、低分子化合物の部分構造解析、モル分布、分子量分布などの測定にも利用できる。また、従来の分析用基板では検出が不可能又は困難であったような試料の分析も可能である。加えて、本発明の質量分析用基板は、比較的穏やかな条件で試料をイオン化することができ、かつ変質しにくいため、例えば真空パッケージ等に収容されたものを開封した後であっても、長期に亘って信頼性良く使用することができる。更には、本発明の方法によれば、これらの性能を備えた質量分析用基板を簡便に得ることができ、大面積化も容易であり、安価に高性能の質量分析用基板を製造することができる。
【図面の簡単な説明】
【００４１】
【図１】図１は、本発明の質量分析用基板の一実施形態を説明する模式図である。
【図２】図２は、実施例１の質量分析用基板を用いたアンジオテンシンIIの質量スペクトルである。
【図３】図３は、実施例２の質量分析用基板を用いたアンジオテンシンIIの質量分析スペクトルである。
【図４】図４は、実施例３の質量分析用基板を用いたアンジオテンシンIIの質量スペクトルである。
【図５】図５は、実施例４の質量分析用基板を用いたアンジオテンシンIIの質量スペクトルである。
【図６】図６は、図５のスペクトルの一部領域を拡大したものである。
【図７】図７は、実施例５の質量分析用基板を用いたテストステロンの質量スペクトルである。
【図８】図８は、実施例６の質量分析用基板を用いたテストステロンの質量スペクトルである。
【図９】図９は、実施例７の質量分析用基板を用いたテストステロンの質量スペクトルである。
【図１０】図１０は、実施例８の質量分析用基板を用いたテストステロンの質量スペクトルである。
【図１１】図１１は、実施例９の質量分析用基板を用いたテストステロンの質量スペクトルである。
【図１２】図１２は、実施例１０の質量分析用基板を用いたテストステロンの質量スペクトルである。
【図１３】図１３は、実施例１１の質量分析用基板を用いたテストステロンの質量スペクトルである。
【図１４】図１４は、実施例１２の質量分析用基板を用いたテストステロンの質量スペクトルである。
【図１５】図１５は、実施例１３の質量分析用基板を用いたポリ（メチルメタクリレート）の質量スペクトルである。
【図１６】図１６は、比較例１の質量分析用基板を用いたテストステロンの質量スペクトルである。
【発明を実施するための形態】
【００４２】
以下、実施例及び比較例に基づき、本発明をより詳細に説明するが、本発明はこれら実施例の内容に限定されるものではない。なお、実施例及び比較例中で用いる部は、特に断りのない限り重量部を表す。
【実施例】
【００４３】
［実施例１］
５０ｍＬの容器にエタノール(９．５８部)、蒸留水(０．４部)、クエン酸無水物(０．２９部)、市販品の球状α-Ｆｅ2Ｏ3(２．５部)、及びジルコニアビーズ(４０部)を加え、ペイントシェーカーにて１２時間分散して液状物(分散液)を得た。この分散液を分散時に用いたものと同じ溶媒により約１００倍に希釈し、レーザー回折型粒度測定器(Honeywell製：Microtrac UPA)を用いて、分散液中のα-Ｆｅ2Ｏ3の粒度を測定したところ、平均粒子径(D50)は４６８ｎｍであった。
【００４４】
次に、ＡＸＩＭＡシリーズ用サンプルプレート(島津製作所製、製品名「AXIMA target」、スポット周囲の溝深さ40μm、製品番号：223-25579-17。以下「純正プレート」と記す。)上に、上記で得た分散液をマイクロピペッターにて０．６μＬ滴下し、乾燥させて、直径１．５ｍｍ、高さ０．５μｍの測定スポットを純正プレート上に作製し、実施例１に係る質量分析用基板を得た。
【００４５】
上記で得られた質量分析用基板を用いて、次のようにしてアンジオテンシンII（Asp-Arg-Val-Try-Ile-His-Pro-Phe）の質量分析を行った。先ず、アンジオテンシンIIを１０μＭになるようにアセトニトリル水溶液と純水の混合溶液（アセトニトリル：純水＝１：４、体積比）に溶解させた。この試料溶液０．６μＬを得られた質量分析用基板の測定スポット上に滴下して乾燥させた（滴下したアンジオテンシンIIの濃度は６pmol）。次いで、試料を付着させた質量分析用基板をＭＡＬＤＩ−ＴＯＦ／ＭＳ装置（島津製作所製 AXIMA-CFR）の試料台に固定させ、励起光源として３３７ｎｍのＮ2パルスレーザー(3 ns)を用いて照射し、飛行時間型質量分析計を用いて測定した。得られた質量スペクトルを図２に示す。図２の質量スペクトルから明らかなように、バックグラウンドノイズはほとんど検出されず、高い分解能で試料のプロトン付加分子とその試料の同位体ピークが検出され、試料のイオン化は良好であった。また、フラグメントイオン由来のピークもほとんど検出されず、アンジオテンシンIIの質量分析を高精度に行えることが確認された。
【００４６】
［実施例２］
クエン酸の代わりに酒石酸(０．４５部)を用いた以外は実施例１と同様にして液状物(分散液)を得た。得られた液状物を分散時に用いたものと同じ溶媒により約１００倍に希釈し、実施例１と同様にして分散液中のα-Ｆｅ2Ｏ3の粒度を測定したところ、平均粒子径(D50)は６６６ｎｍであった。そして、得られた分散液０．６μＬを実施例１と同様に純正プレート(島津製作所製)上に滴下し、乾燥させて、実施例２に係る質量分析用基板を得た。
【００４７】
上記で得られた質量分析用基板を用いて、実施例１と同様にしてアンジオテンシンIIの質量分析を行った。得られた質量スペクトルを図３に示す。図３の質量スペクトルからもわかるとおり、アンジオテンシンIIに相当するピークが検出された。試料のイオン化は良好であり、アンジオテンシンIIの質量分析を行えることが確認された。ただし、ナトリウムイオンおよびカリウムイオン由来のピークが大きく検出され、低分子量域にも多くのバックグラウンドノイズが検出された。
【００４８】
［実施例３］
クエン酸の代わりにリンゴ酸(０．４０部)を用いた以外は実施例1と同様にして液状物(分散液)を得た。得られた液状物を分散時に用いたものと同じ溶媒により約１００倍に希釈し、実施例１と同様にして分散液中のα-Ｆｅ2Ｏ3の粒度を測定したところ、平均粒子径(D50)は５７２ｎｍであった。そして、得られた分散液０．６μＬを実施例１と同様に純正プレート(島津製作所製)上に滴下し、乾燥させて、実施例３に係る質量分析用基板を得た。
【００４９】
上記で得られた質量分析用基板を用いて、実施例１と同様にしてアンジオテンシンIIの質量分析を行った。得られた質量スペクトルを図４に示す。図４の質量スペクトルからも明らかなように、試料のピークは非常に小さいが検出された。バックグラウンドノイズがある程度検出されたものの、試料の同位体ピークは高い分解能で検出され、試料のイオン化は良好であり、アンジオテンシンIIの質量分析を行えることが確認された。ただし、ナトリウムイオンおよびカリウムイオン由来のピークが大きく検出され、低分子量域にもバックグラウンドノイズが検出された。
【００５０】
［実施例４］
クエン酸の代わりにコハク酸(０．１８部)を用いた以外は実施例１と同様にして液状物(分散液)を得た。得られた液状物を分散時に用いたものと同じ溶媒により約１００倍に希釈し、実施例１と同様にして分散液中のα-Ｆｅ2Ｏ3の粒度を測定したところ、平均粒子径(D50)は２５５１ｎｍであった。そして、得られた分散液０．６μＬを実施例１と同様に純正プレート(島津製作所製)上に滴下し、乾燥させて、実施例４に係る質量分析用基板を得た。
【００５１】
得られた質量分析用基板を用い、実施例１と同様にしてアンジオテンシンIIの質量分析を行ったところ、図５に示す質量スペクトルが得られた。図５に示した質量スペクトルにおいてm/z 1000-1100付近を拡大したものを図６に示す。図６から明らかなように、アンジオテンシンIIは痕跡程度と極めて低感度ながらも検出された。分解能はほとんど認められず、試料のイオン化がわずかながら起こることが確認された。
【００５２】
［実施例５］
５０ｍＬの容器に蒸留水(９．９８部)、クエン酸二水素一ナトリウム(０．３２部)、市販品の球状α-Ｆｅ2Ｏ3(２．５部)、及びジルコニアビーズ(４０部)を加え、ペイントシェーカーにて１２時間分散して液状物(分散液)を得た。得られた液状物を分散時に用いたものと同じ溶媒により約１００倍に希釈し、実施例１と同様に分散液中のα-Ｆｅ2Ｏ3の粒度を測定したところ、平均粒子径(D50)は３８ｎｍであった。
【００５３】
次に、純正プレート(島津製作所製)上に、上記で得た分散液をマイクロピペッターにて０．６μＬ滴下し、乾燥させて直径１．５ｍｍ、高さ０．５μｍの測定スポットを純正プレート上に作製し、実施例５に係る質量分析用基板を得た。
【００５４】
上記で得られた質量分析用基板を用いて、次のようにしてテストステロンの質量分析を行った。先ず、テストステロンを１００μＭになるようにアセトニトリルに溶解させ、この試料溶液０．６μＬを得られた質量分析用基板の測定スポット上に滴下して乾燥させた（滴下したテストステロンの濃度は６０pmol）。次いで、試料を付着させた分析用基板をＭＡＬＤＩ−ＴＯＦ／ＭＳ装置（島津製作所製 AXIMA-CFR）の試料台に固定させ、励起光源として３３７ｎｍのＮ2パルスレーザー(3 ns)を用いて照射し、飛行時間型質量分析計を用いて測定した。得られた質量スペクトルを図７に示す。図７の質量スペクトルから明らかなように、ナトリウムイオンのピークが大きく検出されてはいるものの、それ以外のバックグラウンドノイズはほとんど検出されず、高い分解能でナトリウムイオン付加分子とその試料の同位体ピークが検出され、試料のイオン化は良好であった。また、フラグメントイオン由来のピークもほぼ検出されず、テストステロンの質量分析を高精度に行えることが確認された。
【００５５】
［実施例６］
テストステロンを１０μＭになるようにアセトニトリルに溶解させ、この試料溶液０．６μＬを得られた質量分析用基板の測定スポット上に滴下して乾燥させた（滴下したテストステロンの濃度は６pmol）以外は実施例５と同様の操作を行い、テストステロンの質量分析を行った。得られた質量スペクトルを図８に示す。図８の質量スペクトルから、テストステロンの質量分析を行えることが確認された。ただし、バックグラウンドノイズのピークも多く検出された。そのいくつかはテストステロンよりも大きい強度で検出された。
【００５６】
［実施例７］
クエン酸二水素一ナトリウムの代わりに、クエン酸一水素二ナトリウム(０．３９部)を用いた以外は実施例５と同様にして液状物（分散液）を得た。分散後に得られた液状物を分散時に用いたものと同じ溶媒により約１００倍に希釈し、実施例１と同様に分散液中のα-Ｆｅ2Ｏ3の粒度を測定したところ、平均粒子径(D50)は４１ｎｍであった。そして、得られた分散液０．６μＬを実施例１と同様に純正プレート(島津製作所製)上に滴下し、乾燥させて、実施例７に係る質量分析用基板を得た。
【００５７】
上記で得られた質量分析用基板を用い、実施例５と同様にしてテストステロンの質量分析を行った。テストステロンは１００μＭになるようアセトニトリルに溶解させ、この試料溶液０．６μＬを得られた質量分析用基板の測定スポット上に滴下して乾燥させた（滴下したテストステロンの濃度は６０pmol）。測定で得られた質量スペクトルを図９に示す。図９の質量スペクトルから明らかなように、高い分解能でナトリウムイオン付加分子とその同位体ピークが検出された。また、バックグラウンドノイズがいくつか検出されたものの、試料のピーク強度は良好であった。
【００５８】
［実施例８］
テストステロンを１０μＭになるようにアセトニトリルに溶解させ、この試料溶液０．６μＬを得られた質量分析用基板の測定スポット上に滴下して乾燥させた（滴下したテストステロンの濃度は６pmol）以外は実施例７と同様の操作を行い、テストステロンの質量分析を行った。得られた質量スペクトルを図１０に示す。図１０の質量スペクトルから明らかなように、試料自身のピークも検出され、テストステロンの質量分析を行えることが確認された。ただし、ナトリウムイオンのピークやその他のバックグラウンドノイズが大きく検出された。
【００５９】
［実施例９］
クエン酸二水素一ナトリウムの代わりに、クエン酸三ナトリウム(０．４４部)を用いた以外は実施例５と同様にして液状物（分散液）を得た。分散後に得られた液状物を分散時に用いたものと同じ溶媒により約１００倍に希釈し、実施例１と同様に分散液中のα-Ｆｅ2Ｏ3の粒度を測定したところ、平均粒子径(D50)は４１ｎｍであった。
【００６０】
得られた質量分析用基板を用い、実施例５と同様にしてテストステロンの質量分析を行った。テストステロンは１００μＭになるようアセトニトリルに溶解させ、この試料溶液０．６μＬを得られた質量分析用基板の測定スポット上に滴下して乾燥させた（滴下したテストステロンの濃度は６０pmol）。測定で得られた質量スペクトルを図１１に示す。図１１の質量スペクトルから明らかなように、高い分解能でナトリウムイオン付加分子とその同位体ピークが検出された。また、バックグラウンドノイズがいくつか検出されたものの、試料のピーク強度は良好であった。
【００６１】
［実施例１０］
テストステロンを１０μＭになるようにアセトニトリルに溶解させ、この試料溶液０．６μＬを得られた質量分析用基板の測定スポット上に滴下して乾燥させた（滴下したテストステロンの濃度は６pmol）以外は実施例９と同様の操作を行い、テストステロンの質量分析を行った。得られた質量スペクトルを図１２に示す。図１２の質量スペクトルから明らかなように、ナトリウムイオンのピークが大きく検出されてはいるものの、高い分解能でナトリウムイオン付加分子とその試料の同位体ピークが検出され、試料のイオン化は良好であった。また、フラグメントイオン由来のピークもいくつか検出されたが、テストステロンの質量分析を高精度に行えることが確認された。
【００６２】
［実施例１１］
テストステロンを２μＭになるようにアセトニトリルに溶解させ、この試料溶液０．３μＬを得られた質量分析用基板の測定スポット上に滴下して乾燥させた（滴下したテストステロンの濃度は６００fmol）以外は実施例７と同様の操作を行い、テストステロンの質量分析を行った。得られた質量スペクトルを図１３に示す。図１３の質量スペクトルから明らかなように、ナトリウムイオンのピークが大きく検出されてはいるものの、高い分解能でナトリウムイオン付加分子とその試料の同位体ピークが検出され、試料のイオン化は良好であった。また、フラグメントイオン由来のピークもいくつか検出されたが、テストステロンの質量分析を高精度に行えることが確認された。
【００６３】
［実施例１２］
テストステロンを０．２μＭになるようにアセトニトリルに溶解させ、この試料溶液０．３μＬを得られた質量分析用基板の測定スポット上に滴下して乾燥させた（滴下したテストステロンの濃度は６０fmol）以外は実施例７と同様の操作を行い、テストステロンの質量分析を行った。得られた質量スペクトルを図１４に示す。図１４の質量スペクトルから明らかなように、ナトリウムイオンのピークが大きく検出されてはいるものの、高い分解能でナトリウムイオン付加分子とその試料の同位体ピークが検出され、試料のイオン化は良好であった。また、フラグメントイオン由来のピークもいくつか検出されたが、テストステロンの質量分析を高精度に行えることが確認された。
【００６４】
［実施例１３］
ポリ（メチルメタクリレート）（Mw/Mn=2680）を１ｍｇ／ｍＬになるようにアセトニトリルに溶解させ、この試料溶液０．６μＬを得られた質量分析用基板の測定スポット上に滴下して乾燥させた（滴下したポリ（メチルメタクリレート）の濃度は２２３pmol）以外は実施例７と同様の操作を行い、ポリ（メチルメタクリレート）の質量分析を行った。得られた質量スペクトルを図１５に示す。図１５の質量スペクトルから明らかなように、ナトリウムイオンのピークが大きく検出されてはいるものの、高い分解能でナトリウムイオン付加分子とその試料の同位体ピークが検出され、試料のイオン化は良好であった。また、フラグメントイオン由来のピークもいくつか検出されたが、ポリ（メチルメタクリレート）の質量分析を高精度に行えることが確認された。
【００６５】
［比較例１］
５０ｍＬの容器にエタノール(９．５８部)、蒸留水(０．４部)、ヨウ化ナトリウム(０．２３部)、市販品の球状α-Ｆｅ2Ｏ3(２．５部)、及びジルコニアビーズ(４０部)を加え、ペイントシェーカーにて１２時間分散して液状物(分散液)を得た。得られた液状物を分散時に用いたものと同じ溶媒により約１００倍に希釈し、実施例１と同様に分散液中のα-Ｆｅ2Ｏ3の粒度を測定したところ、平均粒子径(D50)は１６７２ｎｍであった。そして、得られた分散液０．６μＬを実施例１と同様に純正プレート(島津製作所製)上に滴下し、乾燥させて、比較例１に係る質量分析用基板を得た。
【００６６】
得られた質量分析用基板を用いて、実施例５と同様にしてテストステロンの質量分析を行ったところ、図１６に示す質量スペクトルが得られた。図１６に示した質量スペクトルから明らかなように、試料のピークはほとんど検出されず、ナトリウムイオンなどのバックグラウンドノイズ類が検出される結果であった。
【符号の説明】
【００６７】
１：基材
２：有機物が付着した金属酸化物
【図１】
2011033620.tif 000003
【図２】
2011033620.tif 000004
【図３】
2011033620.tif 000005
【図４】
2011033620.tif 000006
【図５】
2011033620.tif 000007
【図６】
2011033620.tif 000008
【図７】
2011033620.tif 000009
【図８】
2011033620.tif 000010
【図９】
2011033620.tif 000011
【図１０】
2011033620.tif 000012
【図１１】
2011033620.tif 000013
【図１２】
2011033620.tif 000014
【図１３】
2011033620.tif 000015
【図１４】
2011033620.tif 000016
【図１５】
2011033620.tif 000017
【図１６】
2011033620.tif 000018